СПОСОБ ПОЛУЧЕНИЯ ТКАНИ ИЗ УГЛЕРОДНОГО ВОЛОКНА И ТКАНЬ, ПОЛУЧЕННАЯ УКАЗАННЫМ СПОСОБОМ

1. Способ получения ткани из углеродного волокна, в котором ткань (1) из углеродного волокна пропитывают силиконовой, полиуретановой или акриловой эмульсией (4), которую затем сушат вместе с тканью (1), отличающийся тем, что по меньшей мере один защитный слой (2), содержащий пленку, тканый материал или нетканый материал наносят на одну сторону ткани (1).
2. Способ по п. 1, отличающийся тем, что силиконовую, полиуретановую или акриловую эмульсию (4) наносят на ткань (1) путем распыления (5), размазывания, погружения или по методике погружения в горячий расплав.
3. Способ по п. 1, отличающийся тем, что ткань (1) пропитывают силиконовой, полиуретановой или акриловой эмульсией (4) в количестве от 1% до 60% от массы ткани (1).
4. Способ по п. 1, отличающийся тем, что до сушки ткани (1) с силиконовой, полиуретановой или акриловой эмульсией (4) ее прессуют под давлением в диапазоне от 1 до 100 бар.
5. Способ по п. 1, отличающийся тем, что защитный слой (2) наносят с использованием ламинирования на одну сторону ткани (1).
6. Способ по п. 1, отличающийся тем, что силиконовую, полиуретановую или акриловую эмульсию (4) наносят на ткань (1) до нанесения на ткань (1) защитного слоя (2).
7. Способ по п. 1, отличающийся тем, что защитный слой (2) содержит полиуретановую, полиамидную или акриловую пленку.
8. Способ по п. 1, отличающийся тем, что защитный слой (2) наносят на ткань (1) с помощью ламинирования, в частности, горячего каландрования или прессования, в котором поверхность защитного слоя (2), находящаяся в контакте с тканью (1), частично проникает в ткань (1), так что создается промежуточный слой (3), в котором внешние филаменты ткани (1) составляют единое целое с защитным слоем (2).
9. Способ по п. 8, отличающийся тем, что толщина промежуточного слоя (3) составляет от 5% до 60% от толщины ткани (1).
10. Способ по п. 5, отличающийся тем, что указанное ламинирование проводят при температуре в диапазоне от 30° до 200°С и/или под давлением в диапазоне от 10 до 200 бар.
11. Способ по п. 1, отличающийся тем, что алифатический раствор (6) распыляют на ткань (1), после чего ее высушивают.
2
2
2
12. Способ по п. 11, отличающийся тем, что основная масса алифатического раствора (6) составляет от 48 до 90 г/м, в частности, 55 г/м±10% или 80 г/м±10%.
13. Способ по п. 11, отличающийся тем, что алифатический раствор (6) содержит полиакрилаты, гликоли и/или алифатические полиуретановые соединения, в частности, замутняющие средства.
14. Способ по п. 11, отличающийся тем, что алифатический раствор (6) содержит кремний-кислородные цепочки.
15. Способ по п. 1, отличающийся тем, что водную эмульсию (7) изоцианата и/или сшивающих полимочевиновых соединений распыляют на ткань (1), после чего ее высушивают.
2
16. Способ по п. 1, отличающийся тем, что основная масса ткани (1) в конце процесса составляет от 260 до 320 г/м.
17. Способ по любому из пп. 1-16, отличающийся тем, что по меньшей мере один край ткани (1), пропитанной силиконовой, полиуретановой или акриловой эмульсией (4) и соединенной с защитным слоем (2), складывают и подшивают сам к себе, чтобы образовалась кромка.
18. Ткань (1) из углеродного волокна, отличающаяся тем, что получена способом по любому из пп. 1-17.
19. Ткань по п. 18, отличающаяся тем, что она способна деформироваться вдоль двух поперечных осей кривизны.
20. Облицовка для автомобилей, отличающаяся тем, что она содержит ткань по п. 18 или 19.